(57)【要約】【課題】  軸受胴減摩層銅合金充填装置及び軸受胴バイメタル複合材料の製造方法を開示する。【解決手段】  本発明は、金属合金材料の技術分野に属する。本発明の提供する軸受胴減摩層の銅合金充填装置は、銅合金溶錬装置および銅合金支持装置を含む。本発明は、銅合金溶錬装置における溶錬炉１で銅合金原料を溶錬し、銅合金溶湯を得ることができる。本発明は、流量制御装置２を使用して、溶湯の流出速度を制御し、流体が導流構造３の流路を流れるとき、分流棒６の分流効果により、銅合金溶湯を銅合金支持装置８上に均一に平らに広げ、あらゆる場所の減摩層銅合金の厚さの均一性をより適切に制御し、軸受胴材料の至る所に湯境及び不十分な鋳造を回避することができる。同時に、分流棒６の分流効果により、支持基板８への銅合金溶湯の衝撃を低減することができ、それにより、銅合金溶湯の酸化介在物を低減することができる。
2022501198.tif 000002
【特許請求の範囲】
【請求項１】
軸受胴減摩層銅合金充填装置であって、銅合金溶錬装置と銅合金支持装置を含み、
前記銅合金溶錬装置は、
溶錬炉（１）と、
溶錬炉（１）の内部にある流量制御装置（２）と、
溶錬炉（１）の底部出口と連通して、ハウジング（４）、前記ハウジング（４）によって形成される内部空洞である流路（５）及び前記流路（５）の内部にある分流棒（６）を含む導流構造（３）と、
導流構造（３）の外側にある加熱装置（７）と、を含み、
前記銅合金溶錬装置は、可動支持基板（８）と、前記支持基板（８）を加熱するための加熱コイル（９）と、支持基板（８）の底部にある冷却装置（１０）と、を含み、
前記銅合金溶錬装置の導流構造（３）は、銅合金支持装置より高い
ことを特徴とするベアリングシェル減摩層銅合金充填装置。
【請求項２】
前記溶錬炉（１）は中周波溶錬炉であり、前記導流構造（３）の材料は、グラファイト、マグネシア砂、石英セラミックの１つまたは複数であることを特徴とする請求項１に記載の軸受胴減摩層銅合金充填装置。
【請求項３】
前記導流構造（３）は上半分と下半分に分けられ、前記上半分の導流構造（３−１）と縦軸との間の夾角は１０〜３０°であり、下半分の導流構造（３−２）と縦軸との間の夾角は６０〜８０°であり、前記上半分導流構造（３−１）の流路（５−１）の形状は長方形であり、前記下半分導流構造（３−１）の流路（５−２）の形状は三角形であり、前記三角形の頂角は２０〜６０°であることを特徴とする請求項１に記載の軸受胴減摩層銅合金充填装置。
【請求項４】
前記分流棒（６）の数量は３〜１０個であり、導流構造（３）の出口端にある隣接する分流棒（６）間のギャップは５〜１０ｍｍであることを特徴とする請求項１に記載の軸受胴減摩層銅合金充填装置。
【請求項５】
前記分流棒（６）は流路（５）に完全に固定されず、銅合金溶湯が流路（５）を通過するとき、前記分流棒（６）は銅合金溶湯と一緒に移動できることを特徴とする請求項１に記載の軸受胴減摩層銅合金充填装置。
【請求項６】
前記銅合金溶錬装置の導流構造（３）は、銅合金支持装置より５〜１０ｍｍ高いことを特徴とする請求項１に記載の軸受胴減摩層銅合金充填装置。
【請求項７】
前記支持基板（８）は１０＃炭素鋼板であり、前記加熱コイル（９）は高周波誘導加熱コイルであることを特徴とする請求項１に記載の軸受胴減摩層銅合金充填装置。
【請求項８】
前記支持基板（８）は、厚さが３ｍｍであり、幅が１００〜４００ｍｍであることを特徴とする請求項７に記載の軸受胴減摩層銅合金充填装置。
【請求項９】
前記冷却装置（１０）と支持基板（８）の間隔は１０〜１００ｍｍであることを特徴とする請求項１に記載の軸受胴減摩層銅合金充填装置。
【請求項１０】
前記冷却装置（１０）は、水冷却装置であり、前記冷却装置（１０）は、扇形のノズルを有し、前記扇形のノズルの水出口角度は、３０〜６５°であり、水出口直径は、１〜４ｍｍであることを特徴とする請求項１に記載の軸受胴減摩層銅合金充填装置。
【請求項１１】
請求項１〜１０のいずれか一項に記載の装置を使用することにより、軸受胴バイメタル複合材料を製造する方法であって、
銅合金原料を溶錬炉（１）に加えて溶錬し、銅合金溶湯を得るステップ（１）と、
不活性ガスの保護下で加熱装置（７）及び加熱コイル（９）をオンにして、銅合金溶湯を、導流構造（３）を介して支持基板（８）の表面に平らに広げて銅合金溶湯層が得られ、同時に支持基板（８）は水平方向に沿って平行に移動するステップ（２）と、
前記銅合金溶湯を支持基板（８）の表面上に広げてから３０〜１２０ｓ以内に、冷却装置（１０）をオンにして前記銅合金溶湯層および支持基板（８）を冷却して、軸受胴バイメタル複合材料を得るステップ（３）と、を含むことを特徴とする軸受胴バイメタル複合材料の製造方法。
【請求項１２】
前記ステップ（１）では、銅合金の組成は、Ｐｂが２４ｗｔ．％、Ｓｎが２ｗｔ．％であり、残りが銅であり、前記溶錬温度は１１００〜１２５０℃であることを特徴とする請求項１１に記載の方法。
【請求項１３】
前記ステップ（２）において、加熱装置（７）の温度は１１００〜１２００℃であり、前記加熱コイル（９）の加熱電力は３０〜８０ｋＷであり、加熱温度は６００〜９００℃であることを特徴とする請求項１１に記載の方法。
【請求項１４】
前記ステップ（２）では、不活性ガスはＡｒガスであり、前記不活性ガスの流量は２０〜４０Ｌ／ｍｉｎであることを特徴とする請求項１１に記載の方法。
【請求項１５】
前記ステップ（２）において、銅合金溶湯の流速は０．２〜０．５ｍ／ｓであり、前記支持基板８の移動速度は０．５〜３ｍ／ｍｉｎであることを特徴とする請求項１１に記載の方法。
【請求項１６】
前記冷却後に支持基板の温度は２０〜５０℃であることを特徴とする請求項１１に記載の方法。
【発明の詳細な説明】
【技術分野】
【０００１】
本出願は２０１９年８月９日に中国特許庁に提出され、出願番号２０１９１０７３３３０５．６、発明の名称「軸受胴減摩層銅合金充填装置及び軸受胴バイメタル複合材料の製造方法」の中国特許出願の優先権を要求し、そのすべての内容は参照により本出願に組み込まれる。
【０００２】
本発明は、金属合金材料の技術分野、特に軸受胴減摩層銅合金充填装置及び軸受胴バイメタル複合材料の製造方法に関する。
【背景技術】
【０００３】
高速、高負荷、高出力などの方向でのさまざまな自動車エンジンの開発に伴い、軸受胴材料の品質要件はますます厳しくなっている。
【０００４】
現在、広く使用されている軸受胴材料は、銅鉛スズ合金／炭素鋼軸受胴材料であり、主な製造方法は、静的鋳造法、遠心鋳造法、粒子誘導遠心鋳造法、粉末冶金焼結圧延複合法などの方法である。ただし、上記の方法にはそれぞれ弱点があり、たとえば、静的鋳造法には鋳造欠陥やＰｂ元素の偏析等の問題があり、遠心鋳造法や粒子誘導遠心鋳造法にはＰｂ元素の偏析が激しく、品質安定性が低く、粉末冶金焼結圧延複合法を使用して得られた軸受胴材料は、構造密度が低く、界面結合が不十分である。
【０００５】
現在、鋳造圧延法による軸受胴材料の製造の潜在力が高く、製造したスチールバック／減摩銅合金バイメタル複合材料は、界面接合性能が高く、鉛リッチな潤滑相が小さくて均一に分布している。ただし、鋳造複合プロセスでは、銅合金溶湯が不規則に流れるので、湯境や不十分な鋳造などの鋳造欠陥が発生し易い。また、この方法で得られる合金層の厚さは均一ではなく、例えば、軸受胴複合材料では、鋳片の中間層とエッジの厚さの差が２〜６ｍｍに達する可能性があり、後の軸受胴の加工難しさと銅合金層原材料の無駄さを増加させる。したがって、軸受胴減摩層銅合金を均一に充填するための方法と装置を探すことは、重要な応用価値と工学的重要性を持っている。
【発明の概要】
【発明が解決しようとする課題】
【０００６】
これを考慮して、本発明は、軸受胴減摩層銅合金充填装置及び軸受胴バイメタル複合材料の製造方法を提供することを目的とする。本発明により提供される軸受胴減摩層銅合金充填装置は、鋳造プロセス中の銅合金溶湯の均一な充填を促進し、不十分な鋳造および湯境などの鋳造欠陥を回避することができる。本発明の製造方法を使用して得られた軸受胴バイメタル複合材料は、良好な平坦性を有する。
【課題を解決するための手段】
【０００７】
上記発明の目的を達成するために、本発明は以下の技術解決手段を提供する。
本発明は、銅合金溶錬装置および銅合金支持装置を含む、軸受胴減摩層の銅合金充填装置を提供し、
前記銅合金溶錬装置は、
溶錬炉１と、
溶錬炉１の内部にある流量制御装置２と、
溶錬炉１の底部出口と連通して、ハウジング４、前記ハウジング４によって形成される内部空洞である流路５、及び前記流路５の内部にある分流棒６を含む導流構造３と、
導流構造３の外側にある加熱装置７と、
を含み、
前記銅合金支持装置は、可動支持基板８と、前記支持基板８を加熱するための加熱コイル９と、支持基板８の底部にある冷却装置１０と、を含む。
【０００８】
前記銅合金溶錬装置の導流構造３は、銅合金支持装置より高い。
【０００９】
好ましくは、前記溶錬炉１は中周波溶錬炉であり、前記導流構造３の材料は、グラファイト、マグネシア砂、石英セラミックの１つまたは複数である。
【００１０】
好ましくは、前記導流構造３は上半分と下半分に分けられ、前記上半分の導流構造３と縦軸との間の夾角は１０〜３０°であり、下半分の導流構造３と縦軸との間の夾角は６０〜８０°であり、前記上半分導流構造３の流路５の形状は長方形であり、前記下半分導流構造３の流路５の形状は三角形であり、前記三角形の頂角は２０〜６０°である。
【００１１】
好ましくは、前記分流棒６の数量は３〜１０個であり、導流構造３の出口端にある隣接する分流棒間のギャップは５〜１０ｍｍである。
【００１２】
好ましくは、前記銅合金溶錬装置の導流構造３は、銅合金支持装置より５〜１０ｍｍ高い。
【００１３】
好ましくは、前記支持基板８は１０＃炭素鋼板であり、前記加熱コイル９は高周波誘導加熱コイルである。
【００１４】
本発明は、上記の装置を使用して軸受胴バイメタル複合材料を製造するための方法を提供し、
銅合金原料を溶錬炉１に加えて溶錬し、銅合金溶湯を得るステップ（１）と、
不活性ガスの保護下で加熱装置７及び加熱コイル９をオンにし、導流構造３を介して銅合金溶湯を支持基板８の表面に平らに広げさせて銅合金溶湯層が得られ、支持基板８は水平方向に沿って平行に移動するステップ（２）と、
前記銅合金溶湯を支持基板８の表面上に広げさせてから３０〜１２０ｓ以内に、冷却装置１０をオンにして前記銅合金溶湯層および支持基板８を冷却して、軸受胴バイメタル複合材料を得るステップ（３）と、
を含む。
【００１５】
好ましくは、前記ステップ（１）における銅合金の組成は、Ｐｂが２４ｗｔ．％、Ｓｎが２ｗｔ．％、残りが銅であり、前記溶錬温度は１１００〜１２５０℃である。
【００１６】
好ましくは、前記ステップ（２）において、加熱装置７の温度は１１００〜１２００℃であり、前記加熱コイル９の加熱電力は３０〜８０ｋＷである。
【００１７】
好ましくは、前記ステップ（２）において、銅合金溶湯の流速は０．２〜０．５ｍ／ｓであり、前記支持基板８の移動速度は０．５〜３ｍ／ｍｉｎである。
【発明の効果】
【００１８】
本発明は、銅合金溶錬装置および銅合金支持装置を含む、軸受胴減摩層の銅合金充填装置を提供し、本発明は、銅合金溶錬装置の溶錬炉１を使用して銅合金原料を溶錬し、銅合金溶湯を得ることができる。本発明は、流量制御装置２を使用して、溶湯の流出速度を制御し、流体が導流構造３の流路５を通過するとき、分流棒６の分流効果により、銅合金溶湯を銅合金支持装置上に均一に平らに置き、あらゆる場所の減摩層銅合金の厚さの均一性をより適切に制御し、軸受胴材料の至る所に湯境及び不十分な鋳造を回避することができる。同時に、分流棒６の分流効果により、支持基板８への銅合金溶湯の衝撃を低減することができ、それにより、銅合金溶湯の酸化介在物を低減することができる。
【００１９】
本発明は、軸受胴バイメタル複合材料の製造方法を提供し、この方法は、上記の軸受胴減摩層銅合金充填装置を利用して、良好な平坦性を有する軸受胴バイメタル複合材料を得て、同時に、この方法はシンプルで実行しやすく、工業生産を実現しやすい。実施例の結果は、本発明の方法によって得られた軸受胴バイメタル複合材料の平坦度が±０．０２ｍｍに達することができることを示している。
【図面の簡単な説明】
【００２０】
【図１】図１は、軸受胴減摩層の銅合金充填装置の構造の模式図である。
【発明を実施するための形態】
【００２１】
本発明は、銅合金溶錬装置および銅合金支持装置を含む、軸受胴減摩層の銅合金充填装置を提供し、銅合金溶錬装置と銅合金支持装置を含む構造の模式図を図１に示し、前記銅合金溶錬装置は、溶錬炉１と、
溶錬炉１の内部にある流量制御装置２と、
溶錬炉１の底部出口と連通して、ハウジング４、前記ハウジング４によって形成される内部空洞である流路５及び前記流路５の内部にある分流棒６を含む導流構造３と、
導流構造３の外側にある加熱装置７と、を含み、
前記銅合金支持装置は、可動支持基板８と、前記支持基板８を加熱するための加熱コイル９と、支持基板８の底部にある冷却装置１０と、を含む。
【００２２】
前記銅合金溶錬装置の導流構造３は、銅合金支持装置より高い。
【００２３】
本発明によって提供される軸受胴減摩層の銅合金充填装置は、銅合金溶錬装置を含み、前記銅合金溶錬装置は、溶錬炉１を含む。本発明において、前記溶錬炉１は、好ましくは中周波溶錬炉であり、前記溶錬炉１の出力は、好ましくは１０〜３０ｋＷ、より好ましくは２０ｋＷであり、前記溶錬炉１の周波数は好ましくは１０００〜８０００Ｈｚ、より好ましくは３０００〜６０００Ｈｚである。前記溶錬炉１により溶錬される銅合金の質量は、好ましくは１０〜３０ｋｇ、より好ましくは１５〜２５ｋｇである。本発明は、前記溶錬炉１の構造および動力供給様式について特別な要件はなく、その構造および動力供給様式が当業者に周知である溶錬炉１を使用すればよい。本発明において、前記溶錬炉１は、銅合金原料を銅合金溶湯に溶錬することができる。
【００２４】
本発明により提供される銅合金溶錬装置は、溶融炉１の内部にある流量制御装置２を含む。本発明において、前記流量制御装置２は、好ましくは、溶錬炉１の底部出口に対して垂直である。本発明は、前記流量制御装置２のタイプ、仕様およびモデルに関して特別な要件はなく、当業者に周知の流量制御装置２を使用すればよい。本発明は、流量制御装置２を介して溶錬炉１の底部の開口部のサイズを制御することで、溶錬炉１からの銅合金溶湯の流速を制御する。
【００２５】
本発明によって提供される銅合金溶錬装置は、溶錬炉の底部出口と連通する導流構造３を含む。本発明において、前記導流構造３の材料は、好ましくは、グラファイト、マグネシア砂、石英セラミックの１つまたは複数である。本発明において、前記導流構造３は、好ましくは、上半分と下半分に分けられ、導流構造の上半分３−１と縦軸との間の夾角βは小さく、好ましくは１０〜３０°であり、導流構造の下半分３−２と縦軸との間の夾角θは比較的大きく、好ましくは６０〜８０°である。本発明は、導流構造３と縦軸との間の夾角を設計することにより、銅合金溶湯の流速を変化させることができ、その結果、銅合金は、銅合金支持装置の表面に滑らかに流れる。
【００２６】
本発明において、前記導流構造は、ハウジング４、流路５及び分流棒６を含む。本発明において、前記導流構造３の最外層はハウジング４であり、ハウジングによって形成される空洞は流路５であり、前記流路５は溶錬炉１の底部出口と連通している。本発明において、前記上半分導流構造３−１の流路５−１の形状は、好ましくは長方形であり、前記下半分導流構造３−２の流路５−２の形状は、好ましくは三角形であり、前記三角形の頂角αは、好ましくは２０〜６０°、より好ましくは３０〜５０°である。本発明において、前記導流構造３の上半分および下半分は、好ましくはボルトによって接続されている。本発明は、前記流路５の長さに関する特別な要件がなく、流路５の長さは、軸受胴の銅合金層の幅および導流構造３と縦軸との間の夾角に従って設計すればよい。
【００２７】
本発明において、分流棒６は流路５の内部にあり、且つ具体的には下半分導流構造３の流路の内部にある。本発明において、前記分流棒６の数量は、好ましくは３〜１０個、より好ましくは５〜８個である。前記分流棒６は、中実構造の棒状であり、その幅は、好ましくは１０〜２０ｍｍであり、長さは、前記下半分導流構造３−２の流路の長さと同じである。本発明において、導流構造３の出口端にある前記隣接する分流棒６間のギャップは、好ましくは５〜１０ｍｍ、より好ましくは６〜８ｍｍである。本発明において、前記分流棒６は流路５に完全に固定されず、銅合金溶湯が流路５を通過する時、前記分流棒６は銅合金溶湯と一緒に移動でき、具体的には、銅合金の溶湯が多い箇所では、分流棒６は銅合金の溶湯が少ない箇所に押し込まれ、よってさまざまな位置での溶湯の流量を制御し、溶湯の均一な分布を実現する。本発明は、分流棒６の分流効果を通じて、銅合金溶湯を銅合金支持装置上に均一に平に置き、同時に、銅合金溶湯の支持基板８への衝撃を低減し、それにより、銅合金溶湯の酸化介在物を低減する。
【００２８】
本発明により提供される銅合金溶錬装置は、導流構造３の外側にある加熱装置７を含む。本発明において、前記加熱装置７は、好ましくは、シリコン−モリブデンロッド加熱体であり、これは、加熱のために抵抗加熱および放射熱伝達を使用する。前記加熱装置７の形状は、好ましくは平板状であり、前記加熱装置７は、好ましくは、導流構造３の下半分に平行であるが、導流構造３と接触していない。本発明は、加熱温度が予熱要件を満たすことができる限り、前記加熱装置７のサイズおよび仕様に関する特別な要件がない。本発明は、加熱装置７を使用して導流構造３を予熱し、これは、導流構造３を流れるときに銅合金溶湯が凝固するのを防ぐことができる。
【００２９】
本発明により提供される軸受胴減摩層銅合金充填装置は、銅合金支持装置を含み、前記銅合金支持装置は、可動支持基板８を含む。本発明において、前記支持基板８は、好ましくは１０＃炭素鋼板であり、本発明において、前記支持基板８は軸受胴材料の基板層である。本発明は、前記支持基板８の厚さおよび幅について特別な要件はなく、軸受胴材料基板層の幅に応じて設計すればよい。本発明の具体的な実施例において、前記支持基板８の厚さは好ましくは３ｍｍであり、幅は好ましくは１００〜４００ｍｍである。本発明において、前記支持基板８の移動モードは、好ましくは機械牽引であり、前記牽引装置は好ましくはロール牽引またはスクリュー牽引である。
【００３０】
本発明により提供される銅合金支持装置は、支持基板８を加熱するための加熱コイル９を含む。本発明において、前記加熱コイル９は、好ましくは高周波誘導コイルであり、前記加熱コイル９の加熱電力は、好ましくは３０〜８０ｋＷ、より好ましくは４０〜７０ｋＷである。本発明において、前記加熱コイル９は、支持基板８の一端にあるが、支持基板８とは接触せず、前記支持基板８は、加熱コイル９をスムーズに通過することができる。本発明は、加熱コイル９の加熱効果により支持基板８を予熱して、銅合金溶湯が支持基板８と複合されたときに支持基板８が変形するのを防ぐことができる。
【００３１】
本発明により提供される銅合金支持装置は、支持基板８の底部にある冷却装置１０を含む。本発明において、前記冷却装置１０は、銅合金溶湯層で覆われた支持基板８の底部にあるが、支持基板８とは接触せず、前記冷却装置１０と支持基板８との間の距離は、好ましくは１０〜１００ｍｍ、より好ましくは３０〜７０ｍｍである。本発明において、前記冷却装置１０は、好ましくは水冷装置であり、前記冷却装置１０は、扇形のノズルを有し、前記扇形のノズルの水出口角度は、好ましくは３０〜６５°であり、水出口直径は、好ましくは１〜４ｍｍである。本発明は、冷却装置１０を介して銅合金溶湯および支持基板８を冷却し、これは、銅合金溶湯を迅速に凝固させ、支持基板８との軸受胴バイメタル複合材料を形成することができる。
【００３２】
本発明において、前記銅合金溶錬装置の導流構造３は、銅合金支持装置より高く、前記高さは好ましくは５〜１０ｍｍ、より好ましくは６〜８ｍｍである。
【００３３】
本発明は、上記の装置を使用することによって軸受胴バイメタル複合材料を製造するための方法を提供し、
銅合金原料を溶錬炉１に加えて溶錬し、銅合金溶湯を得るステップ（１）と、
不活性ガスの保護下で加熱装置７及び加熱コイル９をオンにして、導流構造３を介して銅合金溶湯を支持基板８の表面に平らに広げさせて銅合金溶湯層が得られ、同時に支持基板８は水平方向に沿って平行に移動するステップ（２）と、
前記銅合金溶湯を支持基板８の表面上に平らに広げてから３０〜１２０ｓ以内に、冷却装置１０をオンにして前記銅合金溶湯層および支持基板８を冷却して、軸受胴バイメタル複合材料を得るステップ（３）と、を含む。
【００３４】
本発明では、軸受胴バイメタル複合材料の製造を開始する前に、支持基板８の表面上の酸化物および油汚れを除去するために、好ましくは、支持基板８を洗浄する。前記洗浄用の洗浄剤は、好ましくは、ＮａＯＨ及び／又はＨＣｌである。
【００３５】
本発明において、銅合金原料を、溶錬するために溶錬炉１に添加して、銅合金溶湯を得る。本発明において、前記銅合金の組成は、好ましくはＰｂが２４ｗｔ．％、Ｓｎが２ｗｔ．％であり、残りが銅である。本発明において、前記銅合金の銅原料は、好ましくは電解銅であり、その純度は、好ましくは≧９９．９７ｗｔ．％である。前記銅合金の鉛原料は、好ましくは純鉛であり、その純度は、好ましくは≧９９．９ｗｔ．％である。前記銅合金のスズ原料は、好ましくは純粋なスズであり、その純度は、好ましくは≧９９．９ｗｔ．％である。本発明において、前記溶錬の温度は、好ましくは１１００〜１２５０℃、より好ましくは１２００℃である。本発明は、前記溶錬時間について特別な要件はなく、前記銅合金は、当業者に周知の溶錬時間を使用して、均一な溶湯に溶錬すればよい。
【００３６】
銅合金溶湯が得られた後、本発明は、加熱装置７および加熱コイル９をオンにし、不活性ガスの保護下で、導流構造３を介して銅合金溶湯を支持基板８の表面に平らに広げさせて銅合金溶湯層が得られ、支持基板８は水平方向に沿って平行に移動する。本発明において、前記加熱装置７の加熱温度は、好ましくは１１００〜１２００℃、より好ましくは１１５０℃である。前記加熱コイル９の加熱温度は、好ましくは６００〜９００℃、より好ましくは７００〜８００℃である。本発明において、前記不活性ガスは好ましくはＡｒガスであり、前記不活性ガスの流量は好ましくは２０〜４０Ｌ／ｍｉｎ、より好ましくは３０Ｌ／ｍｉｎである。本発明は、不活性ガスによって保護され、一方では、銅合金溶湯が流出するときに酸化しないことを保証でき、他方では、支持基板８が加熱されたときに酸化しないことを保証でき、これは、銅合金溶湯と支持基板８の複合に有益である。本発明において、前記銅合金溶湯の流速は、好ましくは０．２〜０．５ｍ／ｓ、より好ましくは０．３〜０．４ｍ／ｓである。前記支持基板８の移動速度は、好ましくは０．５〜３ｍ／ｍｉｎ、より好ましくは１〜２ｍ／ｍｉｎである。本発明において、前記支持基板８の移動方向は、具体的には、加熱コイル９から離れていく方向である。本発明は、銅合金溶湯の流速および支持基板８の移動速度を制御し、その結果、溶湯の平に広げる速度と支持基板８の移動速度とが一致することとなり、これは、銅合金溶湯と支持基板８の冶金学的組み合わせに有益である。
【００３７】
前記銅合金溶湯を支持基板８の表面上に広げてから３０〜１２０ｓ以内に、本発明では冷却装置１０をオンにして前記銅合金溶湯層および支持基板８を冷却し、軸受胴バイメタル複合材料を得る。本発明において、前記冷却装置１０をオンにする時間は、好ましくは、銅合金溶湯が支持基板８の表面に広がった後の３０〜１２０ｓ、より好ましくは５０〜１００ｓであり、冷却後の前記支持基板８の温度は、好ましくは２０〜５０℃である。本発明において、銅合金溶湯が支持基板８の表面に平らに広がった後、銅合金溶湯層のセクションが支持基板８の表面に形成され、本発明の前記冷却装置１０は、銅合金溶湯層が形成される前記支持基板８の部分を冷却し、銅合金溶湯層が形成されない支持基板８の部分は冷却されず、依然として予熱状態を維持する。本発明において、銅合金溶湯層および支持基板８を冷却することにより、銅合金溶湯は、急速に凝固され、支持基板との軸受胴バイメタル複合材料を形成することができる。
以下は、実施例と併せて本発明が提供する軸受胴減摩層銅合金充填装置および軸受胴バイメタル複合材料の製造方法について詳細に説明するが、それらは本発明の保護範囲を限定するものとして理解することはできない。
【実施例】
【００３８】
（実施例１）
（１）支持基板として厚さ３ｍｍ、幅２００ｍｍの１０＃高品質炭素鋼板を使用し、ＮａＯＨとＨＣｌを使用して表面の酸化物と油汚れを洗浄した。
（２）軸受胴減摩層銅合金充填装置を取り付け、導流構造では、三角形流路の頂角は２０°で、三角形流路に３つの分流棒を取り付けた。
（３）原料のカソード銅（純度９９．９７ｗｔ．％）、純鉛（純度９９．９ｗｔ．％）、純スズ（純度９９．９ｗｔ．％）を秤量し、組成がＣｕ−２４ｗｔ．％Ｐｂ−２ｗｔ．％Ｓｎである銅合金原料を調製し、中周波誘導溶錬炉により、１１００℃で均一な組成の銅合金溶湯に溶錬された。
（４）加熱装置の温度を１１００℃に加熱し、加熱コイルの温度を６００℃に加熱し、Ａｒガス（流量は２０Ｌ／ｍｉｎ）の保護下で、流量制御システムをオンにし、銅合金溶湯を、導流構造を介して支持基板の表面に平らに広げ、ここで銅合金溶湯の流速は０．２ｍ／ｓ、支持基板の移動速度は０．５ｍ／ｍｉｎであり、銅合金溶湯層が得られた。
（５）銅合金溶湯が支持基板の表面に平らに広がってから３０ｓ後、冷却装置をオンにし、導流構造の後方に形成された溶湯層及び支持基板を冷却し、前記支持基板を２０℃に冷却して、軸受胴バイメタル複合材料が得られた。
【００３９】
製造した軸受胴バイメタル複合材料の平坦度を検出し、検出方法は、鋼板と銅合金の長さと幅に沿って１０ｍｍごとに超音波厚さ計で減摩銅合金の厚さを測定することであった。
【００４０】
検出によれば、得られた軸受胴バイメタル複合材料の平坦度は±１．２ｍｍであり、湯境及び不十分な鋳込みの現象がなかった。
【００４１】
（実施例２）
（１）厚さ３ｍｍ、幅２００ｍｍの１０＃高品質炭素鋼板を使用し、ＮａＯＨとＨＣｌを使用して表面の酸化物と油汚れを洗浄した。
（２）軸受胴減摩層銅合金充填装置を取り付け、ここで三角形流路の頂角は３０°であり、三角形流路に５つの分流棒を取り付けた。
（３）原料のカソード銅（純度９９．９７ｗｔ．％）、純鉛（純度９９．９ｗｔ．％）、純スズ（純度９９．９ｗｔ．％）を秤量し、組成がＣｕ−２４ｗｔ．％Ｐｂ−２ｗｔ．％Ｓｎである銅合金原料を調製し、中周波誘導溶錬炉により、１２００℃で均一な組成の銅合金溶湯に溶錬された。
（４）加熱装置の温度を１１５０℃に加熱し、加熱コイルの温度を７００℃に加熱し、Ａｒガス（流量は３０Ｌ／ｍｉｎ）の保護下で、流量制御システムをオンにし、銅合金溶湯を、導流構造を介して支持基板の表面に平らに広げ、ここで銅合金溶湯の流速は０．３ｍ／ｓ、支持基板の移動速度は１ｍ／ｍｉｎであり、銅合金溶湯層が得られた。
（５）銅合金溶湯が支持基板の表面に平らに広がってから５０ｓ後、冷却装置をオンにし、前記支持基板を３０℃に冷却して、軸受胴バイメタル複合材料が得られた。
得られた軸受胴バイメタル複合材料の平坦度を実施例１の方法で検出し、検出によれば、得られた軸受胴バイメタル複合材料の平坦度は±１．２ｍｍであり、湯境及び不十分な鋳込みの現象がなかった。
【００４２】
（実施例３）
（１）厚さ３ｍｍ、幅２００ｍｍの１０＃高品質炭素鋼板を使用し、ＮａＯＨとＨＣｌを使用して表面の酸化物と油汚れを洗浄した。
（２）軸受胴減摩層銅合金充填装置を取り付け、ここで三角形流路の頂角は５０°であり、三角形流路に８つの分流棒を取り付けた。
（３）原料のカソード銅（純度９９．９７ｗｔ．％）、純鉛（純度９９．９ｗｔ．％）、純スズ（純度９９．９ｗｔ．％）を秤量し、組成がＣｕ−２４ｗｔ．％Ｐｂ−２ｗｔ．％Ｓｎである銅合金原料を調製し、中周波誘導溶錬炉により、１２５０℃で均一な組成の銅合金溶湯に溶錬された。
（４）加熱装置の温度を１１５０℃に加熱し、加熱コイルの温度を８００℃に加熱し、Ａｒガス（流量は３５Ｌ／ｍｉｎ）の保護下で、流量制御システムをオンにし、銅合金溶湯を、導流構造を介して支持基板の表面に平らに広げ、ここで銅合金溶湯の流速は０．４ｍ／ｓ、支持基板の移動速度は２ｍ／ｍｉｎであり、銅合金溶湯層が得られた。
（５）銅合金溶湯が支持基板の表面に平らに広がってから８０ｓ後、冷却装置をオンにし、前記支持基板を４０℃に冷却して、軸受胴バイメタル複合材料が得られた。
得られた軸受胴バイメタル複合材料の平坦度を実施例１の方法で検出し、検出によれば、得られた軸受胴バイメタル複合材料の平坦度は±１．２ｍｍであり、湯境及び不十分な鋳込みの現象がなかった。
【００４３】
（実施例４）
（１）厚さ３ｍｍ、幅２００ｍｍの１０＃高品質炭素鋼板を使用し、ＮａＯＨとＨＣｌを使用して表面の酸化物と油汚れを洗浄した。
（２）軸受胴減摩層銅合金充填装置を取り付け、ここで三角形流路の頂角は６０°であり、三角形流路に１０つの分流棒を取り付けた。
（３）原料のカソード銅（純度９９．９７ｗｔ．％）、純鉛（純度９９．９ｗｔ．％）、純スズ（純度９９．９ｗｔ．％）を秤量し、組成がＣｕ−２４ｗｔ．％Ｐｂ−２ｗｔ．％Ｓｎである銅合金原料を調製し、中周波誘導溶錬炉により、１２００℃で均一な組成の銅合金溶湯に溶錬された。
（４）加熱装置の温度を１１５０℃に加熱し、加熱コイルの温度を９００℃に加熱し、Ａｒガス（流量は３０Ｌ／ｍｉｎ）の保護下で、流量制御システムをオンにし、銅合金溶湯を、導流構造を介して支持基板の表面に平らに広げ、ここで銅合金溶湯の流速は０．５ｍ／ｓ、支持基板の移動速度は３ｍ／ｍｉｎであり、銅合金溶湯層が得られた。
（５）銅合金溶湯が支持基板の表面に平らに広がってから１２０ｓ後、冷却装置をオンにし、前記支持基板を５０℃に冷却して、軸受胴バイメタル複合材料が得られた。
得られた軸受胴バイメタル複合材料の平坦度を実施例１の方法で検出し、検出によれば、得られた軸受胴バイメタル複合材料の平坦度は±１．２ｍｍであり、湯境及び不十分な鋳込みの現象がなかった。
【産業上の利用可能性】
【００４４】
上記は、本発明の好ましい実施形態にすぎない。本発明の原理から逸脱することなく、当業者にとって、いくつかの改善および修正を行うことができ、これらの改善および修正もまた本発明の保護範囲と見なされるべきであることを指摘すべきである。
【符号の説明】
【００４５】
１−溶錬炉、２−流量制御装置、３−導流構造、４−ハウジング５−流路、６−分流棒、７−加熱装置、８−支持基板、９−加熱コイル、１０−冷却装置、１１−銅合金溶湯層。
【図１】
2022501198.tif 000003
【国際調査報告】
2022501198.tif 000004
2022501198.tif 000005
2022501198.tif 000006
2022501198.tif 000007
2022501198.tif 000008
2022501198.tif 000009